(57)【要約】【課題】物体の劣化防止と放射線遮蔽ができる放射線遮蔽塗布材を提供すること。【解決手段】１容量の共重合変性ポリエステルと、０．４〜１．０容量好ましくは０．４５〜０．５５容量の硫酸バリウムとを有効成分として含むことを特徴とする。【選択図】なし【特許請求の範囲】
【請求項１】
１容量の共重合変性ポリエステルと、０．４〜１．０容量の硫酸バリウムとを有効成分として含むことを特徴とする放射線遮蔽塗布材。
【請求項２】
前記硫酸バリウムの容量を０．４５〜０．５５としたことを特徴とする請求項１に記載の放射線遮蔽塗布材。
【請求項３】
前記共重合変性ポリエステルと前記硫酸バリウムとが均一に混合されていることを特徴とする請求項１または請求項２に記載の放射線遮蔽塗布材。
【発明の詳細な説明】
【技術分野】
【０００１】
本発明は、物体表面に塗布することにより内側の物体からの放射線を遮蔽する放射線遮蔽塗布材に係り、特に物体の劣化防止と放射線遮蔽に好適な放射線遮蔽塗布材に関する。
【背景技術】
【０００２】
一般に、建造物の外壁等の劣化を防止するために塗布材を定期的に塗布することが行われている。
【０００３】
また、劣化防止を効果的に行うための素材の提案もされている（特許文献１参照）。
【先行技術文献】
【特許文献】
【０００４】
【特許文献１】特開平０５−１３９８６７号公報
【発明の概要】
【発明が解決しようとする課題】
【０００５】
今日、東日本大震災が原因となって福島第一原子力発電所から自然環境に放出された放射性物質による環境汚染の改善や放射線の除去や低減が喫緊の課題であり、これらを実現できる手法の開発が要望されている。
【０００６】
本発明はこれらの点に鑑みてなされたものであり、物体の劣化防止と放射線遮蔽ができる放射線遮蔽塗布材を提供することを目的とする。
【課題を解決するための手段】
【０００７】
本発明者等は鋭意研究し、１容量の共重合変性ポリエステルと、０．４〜１．０容量好ましくは０．４５〜０．５５容量の硫酸バリウムとを有効成分として含む塗布材を放射線被曝しているコンクリートの表面に塗布して、コンクリート表面から放射される放射線量が低減されることを検証して、本発明を完成させた。
【０００８】
本発明の第１の態様である放射線遮蔽塗布材は、１容量の共重合変性ポリエステルと、０．４〜１．０容量の硫酸バリウムとを有効成分として含むことを特徴とする。
【０００９】
本発明の第２の態様である放射線遮蔽塗布材は、前記硫酸バリウムの容量を０．４５〜０．５５としたことを特徴とする。
【００１０】
本発明の第３の態様である放射線遮蔽塗布材は、第１または第２の態様において、前記共重合変性ポリエステルと硫酸バリウムとが均一に混合されていることを特徴とする。
【発明の効果】
【００１１】
本発明の放射線遮蔽塗布材は、１容量の共重合変性ポリエステルと、０．４〜１．０容量好ましくは０．４５〜０．５５容量の硫酸バリウムとを有効成分としているために、物品の表面に塗布すると共重合変性ポリエステルが当該物品の劣化を有効に防止し、硫酸バリウムが物品から放射される放射線を有効に遮蔽することができるという優れた作用効果を発揮することができる。
【発明を実施するための形態】
【００１２】
以下、本発明の実施形態を説明する。
【００１３】
本発明の放射線遮蔽塗布材は、物体の表面の劣化を防止する機能を備えた共重合変性ポリエステルと、物体の表面から放射される放射線を遮蔽する機能を備えた硫酸バリウムとを有効成分として含むものである。
【００１４】
一方の共重合変性ポリエステルは超高分子量５０万〜１００万の非常に密度が高い高機能、多機能なものである。
【００１５】
その劣化防止機能としては、コンクリート、金属、石材、木材、合成樹脂材等の物品の表面に共重合変性ポリエステルを塗布乾燥させると、耐侵食風化作用を発揮し、防錆機能も発揮する。また、太陽光線中の紫外線や赤外線を低減する機能も発揮する。
【００１６】
具体的には、この共重合変性ポリエステルは特殊な溶液重合法を用いて合成されたもので、ヘルツ化学株式会社の商品である。
【００１７】
本発明でこの樹脂を選んだ理由は、他のＡＢＳ樹脂やポリエチレン樹脂等に比べて、硫酸バリウムの添加に依る伸びの低下が極めて小さく、可撓性に優れており、またコンクリートやセメントモルタル表面への接着性が抜群によいためである。
【００１８】
この理由の一つは、この樹脂が分子構造の内部にカルボキシル基（ＣＯＯＨ基）を有しており、コンクリートやセメントモルタルの主成分であるＣａとＨが置換して強固な化学結合をするためである。もう一つの理由は、これも樹脂の持つ分子構造によるが、その分子量がＧＰＣ法で測定して３０万〜１００万という高い重合度を示し、且つ、ゴム鞠のように三次元に絡んだ状態になっているためである。
【００１９】
また、この樹脂の耐電圧は約一万ボルトであり、この耐電圧が高いということは、樹脂の表面から裏側に直流電気が導通しにくいということである。換言すれば、この樹脂の誘電率が大きいということである。
【００２０】
他方の硫酸バリウムは、市販されている純度の高い規格品の素材を用いるとよい。また、共重合変性ポリエステルと硫酸バリウムとを均一に混合させて、一回の塗布作業により共重合変性ポリエステルと硫酸バリウムとを共に均一に物品の表面に塗布できるようにするとよい。必要に応じて、共重合変性ポリエステルと硫酸バリウムとの混合を容易に実行するために、専用のうすめ液などで調整すると良い。
【００２１】
次に、一回の塗布作業により共重合変性ポリエステルと硫酸バリウムとを共に均一に物品の表面に塗布でき、かつ、高い放射線遮蔽能力を備える有効な共重合変性ポリエステルと硫酸バリウムとの分量比を求めた。
【００２２】
放射線としては、密封１３７Ｃｓ線源による空間線量を、現在の福島県飯館村の残量放射線量５μＳｖと想定した。
【００２３】
遮蔽能力として、本発明の放射線遮蔽塗布材を液状で塗布し、その後に乾燥させて、放射線の低減値を測定して求めた。本測定においては、放射線量の低減が１０％以上を遮蔽効果ありと判定した。
【００２４】
共重合変性ポリエステルと硫酸バリウムとの分量比は、１容量の共重合変性ポリエステルに対して０．４〜１．０容量好ましくは０．４５〜０．５５容量の硫酸バリウムとするとよいことがわかった。これは、放射線遮蔽効果を高めるためには硫酸バリウムの容量が多い方がよいが、多すぎると物品の表面に対する塗布状態が悪くなり、すくな過ぎると放射線の遮蔽効果が少なくなるので、この分量比が最適であることがわかった。
【００２５】
実際に、共重合変性ポリエステルと硫酸バリウムとの分量比を、１容量の共重合変性ポリエステルに対して０．５容量の硫酸バリウムとした本発明の放射線遮蔽塗布材をコンクリートの表面に塗布した場合における放射線遮蔽率は表１の通りとなった。
【００２６】
【表１】
2013253798.tif 000002
【００２７】
表１より、塗布厚がウエット状態で３ｍｍ以上となると、放射線の遮蔽率が１０％以上となり、遮蔽効果ありと判断した。
【００２８】
なお、塗布厚は乾燥すると、ウエット状態の３０％程度になることがわかった。
【００２９】
また、共重合変性ポリエステルと硫酸バリウムとの分量比を、１容量の共重合変性ポリエステルに対して１容量の硫酸バリウムとした本発明の放射線遮蔽塗布材は、均一混合すると粘土状（パテ状）となり、コンクリートの穴、くぼみ、隙間、溝等に押し込んで目つぶし、その後乾燥固化させて遮蔽用として利用することができる。この場合、狭い個所に多くの量の硫酸バリウムを押し込むことができ、十分な放射線の遮蔽効果を得ることができる。
【００３０】
このように本実施形態の放射線遮蔽塗布材は、１容量の共重合変性ポリエステルと、０．４〜１．０容量好ましくは０．４５〜０．５５容量の硫酸バリウムとを有効成分としているために、物品の表面に塗布すると共重合変性ポリエステルが当該物品の劣化を有効に防止し、硫酸バリウムが物品から放射される放射線を有効に遮蔽することができるという優れた作用効果を発揮することができる。
【００３１】
従って、本実施形態の放射線遮蔽塗布材を放射線被曝した物品の表面に適正な塗布厚をもって塗布することにより、放射線が外部に放射されることを確実に防止することができ、環境の健全性を維持すると同時に、物品の表面からの劣化をも確実に防止することができる。例えばゴム、布、シート、金属、プラスチック等のような物品の表面に塗布可能であるために、本実施形態の放射線遮蔽塗布材を広い用途に利用することができる。